Selon un ou plusieurs modes de réalisation, le procédé de préparation du monolithe de réplique carbonées de zéolithe comprend, voire consiste en, les étapes suivantes : a) le chargement de la poudre de zéolithe dans un réacteur tubulaire ou en demi-coquille, de préférence d’une longueur comprise entre 20 et 200 mm, de diamètre extérieur compris entre 9 et 150 mm, de diamètre interne compris entre 7 et 148 mm ; b) l’activation de la zéolithe chargée dans le réacteur à l’issue de l’étape a) par un traitement thermique à une température comprise entre 100 et 300°C, de préférence entre 120 et 260°C, sous flux d’azote à un débit constant de 10 ml/min/g de zéolithe et une rampe de montée en température de 5°C/min, pendant une durée comprise entre 2 heures et 10 heures, de préférence entre 3 heures et 8 heures ; c1) l’injection à chaud de la source de carbone A dans le réacteur à l’issue de l’étape b), à une température comprise entre 500 et 700°C et de préférence entre 600 et 650°C, sous la forme d’un mélange gazeux contenant entre 7% et 10 % en volume de ladite source de carbone A, choisie parmi l’acétylène, l’éthylène, le propylène, seul ou en mélange, dans un flux d’azote à un débit constant de 10 ml/min/g de zéolithe, pendant une durée comprise entre 5 heures et 70 heures, de préférence entre 7 heures et 50 heures ; c2) la carbonisation de ladite source de carbone A contenue dans le réacteur à l’issue de l’étape c1) par traitement thermique à une température comprise entre 700 et 1100°C, de préférence entre 900 et 1000°C sous un flux d’azote à un débit constant de 10 ml/min/g de zéolithe pendant une durée comprise entre 30 minutes et 16 heures, de préférence entre 2 heures et 14 heures ; c3) le refroidissement du réacteur à l’issue de l’étape c2) sous un flux d’azote à un débit constant de 10 ml/min/g de zéolithe et une rampe de température de 5°C/min, à une température ambiante comprise entre 18 et 35°C ; c4) l’injection à froid (i.e. à la température ambiante) de la source de carbone dans le réacteur à l’issue de l’étape c3), sous la forme d‘un mélange liquide comprenant ladite source de carbone B choisie parmi les monosaccharides, disaccharides, glycérol, l’alcool furfurylique, seuls ou en mélange, et de l’eau distillée ou ultra pure, de préférence comprenant entre 25% et 90% en poids, voire entre 25% et 85% en poids, par exemple 50% en poids de ladite source de carbone B dans de l’eau distillée ou ultra pure, à un débit constant de 1 ml/min/g de zéolithe pendant une durée comprise entre 45 minutes et 14 heures, et de préférence entre 2 heures et 10 heures ; c5) le traitement thermique du réacteur à l’issue de l’étape c4), à une température comprise entre 90 et 120°C, et de préférence entre 100 et 110°C, sous un flux d’azote à un débit constant de 10 ml/min/g de zéolithe et une rampe de température constante de 3°C/min, pendant une durée comprise entre 30 minutes et 16 heures, de préférence entre 2 heures et 14 heures ; c6) la carbonisation de la source de carbone B à l’issue de l’étape c5) par traitement thermique à une température comprise entre 700 et 1100°C, de préférence entre 900 et 1000°C sous un flux d’azote à un débit constant de 10 ml/min/g de zéolithe, pendant une durée comprise entre 30 minutes et 16 heures, de préférence entre 2 heures et 14 heures ; c7) le refroidissement du réacteur à l’issue de l’étape c6), sous un flux d’azote à un débit constant de 10 ml/min/g de zéolithe et une rampe de température de 5°C/min, à une température ambiante comprise entre 18 et 35°C ; c8) la dissolution de la zéolithe contenu dans le réacteur à l’issue de l’étape c7), avec une solution aqueuse de HF (40 % poids) ou avec une solution aqueuse de NaOH (40 % poids) à un débit constant de 1 ml/min/g de zéolithe pendant une durée comprise entre 3 heures et 34 heures, de préférence entre 5 heures et 32 heures ; d) le lavage à l’eau ultra pure (de Type 1 obtenue via système type Mili-Q de MERCK) à l’issue de l’étape c8), à un débit constant de 1 ml/min/g de zéolithe pendant une durée comprise entre 45 minutes et 14 heures, et de préférence entre 2 heures et 12 heures, puis le séchage par un soufflage à l’air sec à température ambiante, à un débit constant de 10 ml/min/g de zéolithe pendant une durée comprise entre 15 minutes et 3 heures, et de préférence entre 30 minutes et 2 heures. Le séchage peut alternativement être un traitement thermique sous air sec, de préférence à une température comprise entre 100°C et 140°C, de préférence comprise entre 120°C et 130°C, à un débit d’air constant de 10 ml/min/g de zéolithe, de préférence pendant une durée comprise entre 15 minutes et 3 heures, et plus préférentiellement comprise entre 30 minutes et 2 heures ; e) l’activation finale de la réplique carbonée de zéolithe obtenue à l’issue de l’étape d), par un traitement thermique à une température comprise entre 100 et 140°C, de préférence entre 120 et 130°C, sous un flux d’azote à un débit constant de 10 ml/min/g de zéolithe pendant une durée comprise entre 45 minutes et 14 heures, et de préférence entre 2 heures et 12 heures, pour obtenir la réplique carbonée de zéolithe sous forme d’un monolithe, de préférence d’une longueur comprise entre 20 mm et 200 mm et de diamètre compris entre 7 mm et 148 mm.